Brevet FR3044675A1 (20170609)
REVENDICATIONS1. Procédé de préparation d'une composition bitume-polymère thermoréticulée comprenant : a) la préparation d'une composition bitume-polymère thermoréticulée (BPa) comprenant au moins une base bitume-polymère thermoréticulée et un additif de formule générale (I) R1-(COOH), dans laquelle Ri est une chaîne hydrocarbonée, linéaire ou ramifiée, saturée ou insaturée comprenant de 4 à 68 atomes de carbone, et z un entier variant de 1 à 4, b) le mélange à chaud de la composition bitume-polymère thermoréticulée (BPa) avec au moins une base bitume pour obtenir une composition (BPb). 10\n<CLM>\1\tProcédé selon la revendication 1 comprenant au moins une étape de stockage et/ou de transport à froid de la composition (BPa) entre les étapes a) et b).\n<CLM>\1\tProcédé selon la revendication 2, dans lequel la composition (BPa) est stockée et/ou 15 transportée sous forme de pains de bitume.\n<CLM>\1\tProcédé selon l'une quelconque des revendications 1 à 3, dans lequel l'étape b) du procédé comprend les étapes de : i) chauffage de la composition bitume-polymère thermoréticulée (BPa) à une 20 température comprise entre 100°C et 200°C et sous agitation jusqu'à l'obtention d'un mélange homogène, ii) ajout d'au moins une base bitume simultanément ou postérieurement à l'étape i).\n<CLM>\1\tProcédé selon la revendication 4, dans lequel la base bitume ajoutée à l'étape ii) est préalablement chauffée à une température comprise entre 100°C et 200°C. 25\n<CLM>\1\tProcédé selon l'une quelconque des revendications précédentes, dans lequel l'additif (I) est un diacide de formule générale HOOC-C,,112,,-COOH dans laquelle w est un entier variant de 4 à\n<CLM>\1\t30\n<CLM>\1\tProcédé selon la revendication 6, dans lequel l'additif (I) est un diacide choisi parmi le groupe constitué par l'acide adipique, l'acide pimélique, l'acide subérique, l'acide 3044675 ICG70084 FR Texte pour dépôt 30 azélaïque, l'acide sébacique, l'acide undécanedioïque, l'acide 1,2-dodécanedioïque et l'acide tétradécanedioïque.\n<CLM>\1\tProcédé selon l'une quelconque des revendications 1 à 7, dans lequel la 5 composition bitume-polymère thermoréticulée (BPa) comprend de 0,1% à 5% en masse de l'additif (I) par rapport à la masse totale de la composition bitume-polymère thermoréticulée (BPa).\n<CLM>\1\tProcédé selon l'une quelconque des revendications 1 à 8, dans lequel le polymère est un élastomère à base d'un monomère hydrocarboné monovinyl aromatique et de 10 butadiène.\n<CLM>\1\tProcédé selon la revendication 9, dans lequel le polymère est un élastomère choisi parmi les copolymères bloc thermoréticulables de formule S-B1-B2, dans laquelle S représente un bloc hydrocarboné monovinyl aromatique ayant un poids moléculaire de pic de 15 10 000 à 25 000, B1 est un bloc polybutadiène ayant une teneur en vinyle inférieure ou égale à 15 pour cent en mole, B2 est un bloc polybutadiène ayant une teneur en vinyle supérieure ou égale à 25 pour cent en moles, le rapport en masse Bl/B2 est supérieur ou égal à 1: 1, et dans lequel le copolymère à blocs S-B1-B2 a un poids moléculaire de pic de 40 000 à 200 000 ; l'élastomère peut comprendre en outre au moins un copolymère bloc thermoréticulable 20 répondant à la formule (S-B1-B2)nX dans laquelle chaque S représente un bloc hydrocarboné monovinyl aromatique ayant un poids moléculaire de pic de 10 000 à 25 000, chaque B1 représente un bloc polybutadiène ayant une teneur en vinyle inférieure ou égale à 15 pour cent en moles, chaque B2 représente un bloc polybutadiène ayant une teneur en vinyle supérieure ou égale à 25 pour cent en moles, n est un nombre entier allant de 2 à 6, et X est le résidu d'un 25 agent de couplage, dans laquelle le rapport en masse Bl/B2 est supérieur ou égal à 1: 1, et le copolymère bloc (S-B1-B2)nX a un poids moléculaire de pic qui est de 1,5 à 6,0 fois le poids moléculaire de pic du copolymère bloc S-B1-B2.\n<CLM>\1\tProcédé selon l'une quelconque des revendications 1 à 10, dans lequel la 30 composition (BPa) présente une teneur en polymère allant de 1 à 30% en masse de polymère par rapport à la masse totale de la composition (BPa), de préférence de 3 à 20%, plus préférentiellement de 5 à 15%. 3044675 ICG70084 FR Texte pour dépôt 31\n<CLM>\1\tProcédé selon l'une quelconque des revendications 1 à 11, dans lequel la composition bitume-polymère thermoréticulée (BPb) présente une teneur en additif (I) inférieure ou égale à 1,1% en masse par rapport à la masse totale de la composition (BPb). 5\n<CLM>\1\tProcédé selon l'une quelconque des revendications 1 à 12, dans lequel la composition bitume-polymère thermoréticulée (BPb) présente une teneur en polymère inférieure ou égale à 5% en masse par rapport à la masse totale de la composition (BPb).\n<CLM>\1\tComposition bitume polymère thermoréticulée obtenue par le procédé selon l'une quelconque des revendications 1 à\n<CLM>\1\t15. Composition selon la revendication 14 qui présente un retour élastique mesuré à 25°C selon la norme NF EN 13398 d'au moins 70% par rapport au retour élastique de la base bitume-polymère non réticulée, mesuré dans les mêmes conditions.\n<CLM>\1\tUtilisation de la composition selon la revendication 14 ou 15, pour la fabrication d'enrobés bitumineux.\n<CLM>\1\tProcédé de fabrication d'enrobés bitumineux comprenant au moins une composition bitume-polymère thermoréticulée selon la revendication 14 ou 15 et des granulats, ce procédé comprenant au moins les étapes de : - chauffage des granulats à une température allant de 100°C à180°C, de préférence de 120°C à 160°C, - mélange des granulats avec la composition bitume-polymère thermoréticulée selon la revendication 14 ou 15, - obtention d'enrobés.\n<CLM>\1\tProcédé selon la revendication 17, comprenant une étape de stockage, de préférence une étape de stockage à chaud, de la composition bitume-polymère thermoréticulée selon la revendication 14 ou 15 obtenue à l'étape b) du procédé selon l'une quelconque des revendications 1 à 13 avant les étapes de chauffage des granulats et de mélange.